(57)【要約】【課題】高価な印刷用の版を使用しないで高光沢で深みのある木目調のシステムキッチンの扉材又は面材として使用可能な品質を有する複合化粧板を提供する。【解決手段】芯材に木質系の材料を用い、一方の面に接着剤を介して木目調の工芸意匠性塗着層を含む透明樹脂板状体を設けるとともに、他方の面に接着剤を介して前記工芸意匠性塗着層と類似する接着調整層を有する裏面樹脂板状体を設けた複合化粧板において、木目調の絵柄が印刷用版を使用せずに手作業で枚様毎に木目柄を表現した複合化粧板であって、各々の木目柄が微妙に異なる木目調複合化粧板である。【選択図】図１
2009292124.tif 000002
【特許請求の範囲】
【請求項１】
芯材に木質系の板材を用い、透明樹脂板の片方面に透明クリア塗着層、濃色の木目塗着層、淡色の塗着層及び意匠性の背景を反映するベース色塗着層から成る、木目調を模した工芸意匠性塗着層を備えた透明樹脂板状体を、前記板材の片方面に前記ベース色塗着層側を接着層を介して密着させた木目調複合化粧板。
【請求項２】
前記木目調を模した工芸意匠性塗着層において、濃色の木目塗着層を硬質の刷毛で塗装し、木目の間を着色する淡色の塗着層を軟質の刷毛又は生布で塗装することを特徴とする請求項１に記載の木目調複合化粧板の製造方法。
【請求項３】
前記木目調を模した工芸意匠性塗着層において、透明樹脂板の片方面に設けられた透明クリア層の上に木目を現す所定の色の塗料をスプレー又は刷毛で塗布し、直後に溝を刻設したゴム版或いはプラスチック版を付設した治具を摺動させ塗料を掻き取ることにより板目の木目調柄を形成させ、乾燥後その上に淡色の塗着層を形成することを特徴とする請求項１に記載の木目調複合化粧板の製造方法。
【請求項４】
前記木目調を模した工芸意匠性塗着層において、刷毛又は治具の塗料の含量、押圧量及び塗装速度により意匠性を表現することを特徴とする請求項２又は３のいずれか１項に記載の木目調複合化粧板の製造方法。
【請求項５】
前記濃色の木目塗着層を形成する刷毛において、毛の長さに長短を適宜設けて混在させたことを特徴とする請求項２〜４のいずれか１項に記載の木目調複合化粧板の製造方法。
【発明の詳細な説明】
【技術分野】
【０００１】
本発明は、透明樹脂板を一部に使用した複合化粧板から成る扉材に関し、更に詳しくは透明樹脂板に密着して構成される絵柄層の形成方法に関する。
【背景技術】
【０００２】
近年扉材の意匠性を向上させるために透明樹脂板の裏面に絵柄層を設け、透明樹脂板を通して見える深みのある絵柄層を有する高光沢の複合化粧板を扉材として使用したシステムキッチンが脚光を浴びている。システムキッチンは複数の扉材或いは引出しの面材が使用され、意匠としてはモノカラー仕上げが多く、印刷又は塗装により絵柄層が設けられており、部分的に木目調の扉材が使用される場合もある。
【０００３】
本発明は、透明樹脂板として透明アクリル樹脂板を使用しているが、透明アクリル樹脂板の裏面に枚様毎に微少な差異があるものの全体として違和感のない木目調の模様を手作りで施したことを特徴とする複合化粧板である。透明アクリル樹脂板状体に木目模様を付ける場合、通常印刷或いは印刷フィルムのラミネート、転写印刷などの手法が採用されるが、印刷するための版が必要となり同一柄が大量に生産される場合はよいが、システムキッチンの扉材或いは面材には不向きである。ワンポイント或いは少量の木目調扉が要求されるため従来の印刷方式による生産では高価な印刷用版が必要でそれを償却するために大量生産が必須となる。このような用途には高価な印刷用版を使用しないで少量生産が可能であり、各々の柄は異なっていても集合体となった時にほぼ類似意匠の集合体となる違和感のない木目調複合化粧板が要求されていた。
【０００４】
図６に示す異型の窯業系押出材４０の表面に木目調の模様４１を付ける塗装が従来行われていた。ウレタン系或いはエポキシ系シーラーで下処理を行い、描こうとする木目に合った地色着色をベースコートとしてアクリルウレタンエナメル塗料をスプレーで塗布し乾燥させて軟らかい刷毛を用いて木目の薄い色をぼかし塗装を行い、必要に応じて部分的に生布で拭き取り乾燥させた後で木目の濃い部分を硬い刷毛、溝の入ったゴム板等を用いて目視しながら描いている。塗装部分を乾燥させた後スプレーでアクリルウレタンクリアを塗布して木目調の異型の押出材を得ている。得られた木目柄は印刷手法による自然の樹木の木目とは異なるが木目と同様な印象を与えるものである。本発明ではこれを木目調と記載している。個々にはそれぞれ絵柄が異なっているが集合体として見た時違和感の無い木目調の柄が得られている。この手法は高価な印刷版を用いないで個々で見た場合は再現性のない絵柄であるが、集合体で見た時違和感の無い意匠が得られ塗布する刷毛又は治具によって様々な木目調が得られるのでシステムキッチンの扉或いは面材に使用する木目調複合化粧板を作成する上で大きなヒントを与えるものである。
【特許文献１】特開２００７−１５２０８７号公報
【発明の開示】
【発明が解決しようとする課題】
【０００５】
高光沢で深みのある木目調のシステムキッチンの扉材或いは面材として使用出来る品質を有する複合化粧板を提供する。高価な印刷用の版を使用せずに木目調の意匠を提供する。個々としてはそれぞれ異なる柄であるが集合体となった時それぞれの柄が大同小異であり違和感を与えない意匠付けをする塗装方法及び塗装用具を提供することである。モノカラー仕上げの扉と同等の性能を有し低コストで少量生産が可能であり、枚様毎に印刷のように同じ仕上がりとはならなくとも複数枚を扉として同一面上で使用しても違和感の無い扉材或いは面材を提供することである。
【課題を解決するための手段】
【０００６】
まず透明樹脂板の一例として透明アクリル樹脂板を使用し、該樹脂板の片方の表面にスプレー塗装機で透明クリア層を形成する。この時クリア塗料中に顔料等を添加してカラークリアにする場合もある。またカラービーズ・マイカ粉やパール顔料を木目調意匠に合わせて入れることも出来る。これらのクリア層は次に塗装される木目調意匠をより効果的にする作用と、木目調塗料と付着性を向上させる効果と、扉材若しくは面材と成したときの耐熱性等の品質を安定させるためにアクリル樹脂板と木目調を模した工芸意匠性塗着層の間のどちらにも付着性のよいクリア層を設けるものである。前記木目調を模した工芸意匠性塗着層は透明クリア塗着層、濃色の木目塗着層、木目の間を着色する淡色の塗着層及び意匠性の背景を反映するベース色塗着層で形成される。前記工芸意匠性塗着層は透明アクリル樹脂板を通して視認される意匠であるため透明アクリル樹脂板上に透明クリア層が設けられ、次いで年輪、導管、節等の濃い色の部分が塗装され、更に範囲の広い淡色部分が塗装され、続いて木目調の全面を支配する色調が塗装されることにより透明アクリル樹脂板を通してみたとき好ましい木目が表現される。透明樹脂板としては、アクリル樹脂板に限定されず、ポリカーボネート、ポリスチレン、ＡＤＣなど透明性を有するものであれば利用出来る。耐擦傷性を高めるためハードコート層を設けて使用しても良い。また密着性を高めるためウレタン系のプライマーなどが使用できる。
【０００７】
濃色の木目塗着層は、準硬質の刷毛又は竹製のブラシ等、或いはゴム又はプラスチックの表面に円弧状の溝を刻んだ版を付設した治具を用いて木目の濃い部分に相当する模様を塗装する。木目の濃い部分は年輪部分で板目又は柾目に相当する。
【０００８】
次に軟らかい刷毛或いはパッド等を用いて木目調の色の薄い部分を塗装して木目の間を着色する。塗装直後に軟らかい生布で塗装の一部を拭き取る場合もある。これらの刷毛等を使用した塗装は一方向にのみ行う。
【０００９】
次に、先に塗装された濃い木目調の部分と木目の間を着色する淡色の部分及び木目調の色彩と重なり合って見えるため、意匠全体の背景を反映する色調となる塗料をベース色塗着層としてスプレー塗装機で全面吹付け乾燥する。
【００１０】
上記のように透明アクリル樹脂板にクリア層、濃い木目調部分の塗装、薄い木目調部分の塗装及びベースコートスプレー塗装を施すことにより透明アクリル樹脂板を通して見える木目を模した工芸意匠性塗着層は高光沢であり深みのある絵柄が高価な印刷用版を用いることなく具現される。
【００１１】
上記木目調部分を塗装形成するとき、前以て練習板でガイドバーを使用して刷毛の当る高さが好ましい状態を把握し、それぞれの塗料の色を決め、刷毛の塗り速さ等を決定したのち塗装を実行することにより複数枚を作成する。個々には線の太さ・濡れ具合等異るが、作成された複数の塗装板をあわせて集合体として見た場合、絵柄としては大同小異で違和感の無い木目調の透明樹脂板状体が得られる。
【００１２】
上述した様に、工芸意匠性塗着層を備えたアクリル樹脂板状体は、ベース色塗着層側を接着面として木質系板材に接着剤を用いた接着層を介して接着され、木質系板材の他方の面はアクリル樹脂板と同等の線膨張係数を有する樹脂板に接着調整層を塗布形成し、同じく接着層を介して接着され複合化粧板が得られる。樹脂板としては白色のＡＢＳ樹脂板が好ましく使用される。接着調整層は前記工芸意匠性塗着層と物性が同等な塗着層であり、密着性を改善すると共に複合板として芯材の両面に密着する各層の物性を均等にして反りを防止する。
【発明の効果】
【００１３】
本発明で得られた複合化粧板を用いてシステムキッチンの複数の扉材或いは引出し等の面材に部分的に使用したところ違和感のない木目調の意匠を有するシステムキッチンが得られた。印刷用版を使用していないため少量の生産に対応可能であり経済性も高く、建築用部材、家具類の化粧板として多方面に利用できる。本発明の特徴は工芸意匠性塗着層を備えた透明樹脂板状体にあり、該透明樹脂板状体を単独に使用して化粧板とすることも本発明に含まれる。
【発明を実施するための最良の形態】
【００１４】
システムキッチンに用いられる他の扉材と光沢、平滑性を同一とするために同じ厚みと光沢や透明度を有するアクリル樹脂板を基体シートとして選択する。次に形成する木目調が柾目調又は板目調により、図４に示す硬い刷毛にするか、図３に示すゴム版にするかを決める。更に木目調がカラークリアか透明なクリアかのどちらかを選択する。模様付けは刷毛等の押圧程度によって線の太さ等を決定する。刷毛をガイドバーに沿わせて移動させ更にガイド棒付き刷毛を図５に示すようにガイドバーに乗せて移動させることにより一定の押圧を得やすくする。本実施例は表面から見る柄付けのように模様が直接目に見えて手加減で調節出来るものではないが、最後のベース色を塗装して模様が完成しアクリル樹脂板を通して初めてその全体像が見えるため、途中で手加減しながら塗装することは出来ず、予め同じ条件で模様付けが出来るように予備塗装を行い同じ状態で塗装する。
【実施例１】
【００１５】
先ず、システムキッチンの概要を図２に示す。３０はシステムキッチンの正面図であり、複数の扉材或いは引出しの面材として複合化粧板が用いられている。３１は単色の化粧層を有する鏡面仕上げのアクリル樹脂板を用いた複合化粧板であり、１は本発明の木目調複合化粧板である。他の諸設備として、３２はオーブンであり、３３はガスコンロ、３４はタイル壁、３５はレンジフードである。
【００１６】
本発明の木目調複合化粧板１の構成と製造要領を次に説明する。木目調複合化粧板１の構成を図１（ａ）図に模式断面図として示す。２は木質系板材であり厚さ１２〜１５ｍｍのパーティクルボードを使用している。３は透明アクリル樹脂板であり光沢を有している。４は裏面樹脂板であり、顔料を含んだ不透明な樹脂板であって線膨張係数がアクリル樹脂板とほぼ等しいＡＢＳ樹脂板を用いている。５はクリア塗着層、６は木目を具現する濃色木目塗着層、７は木目の間を着色する淡色塗着層、８は意匠全体の色彩を現すベース色塗着層であり、これら４種の層は一体となって工芸意匠性塗着層９を形成する。また該工芸意匠性塗着層は透明アクリル樹脂板３に密着して一体となり透明アクリル樹脂板状体１０を形成する。１１は接着剤を塗布した接着層、１２は前記工芸意匠性塗着層と同等の物性を有し密着性や膨張係数を調整する接着調整層、１３は接着剤を塗布した接着層である。図１（ｂ）図は木目調複合化粧板１の模式斜視図であり、各塗着層は合体して顕著な厚みを示さないので省略している。前記工芸意匠性塗着層９はそれを構成する各塗着層の色相が重なって独特の色調を示し透明アクリル樹脂板を通して視認することになる。透明アクリル樹脂板の全光線透過利率は９２％であり、屈折率は１．４９である。樹脂板の中では最も高い透過率の範疇にあり、屈折率は空気よりはるかに高いから工芸意匠は浮き上がって見えることになり色調に深みを与えている。
【００１７】
透明アクリル樹脂板３は厚さ２ｍｍであり、サイズは９１０ｍｍ×９１０ｍｍである（三菱レーヨン製  商品名：アクリライトS）。クリア塗着層５の塗料はアクリルウレタン系クリア塗料（トウペ株製、商品名：リファイン２K）を主剤：硬化剤：シンナーの配合割合を９：１：５の割合で調合し、エアースプレーを用いて前記アクリル樹脂板の片方の面に塗布する。８０ｇ／ｍ２の割合で塗布し棚に入れて自然乾燥を行った。乾燥時間は２０℃で１２時間である。塗装手段はスプレーの他にカーテンコーター、ロールコーターなどが利用できる。
【００１８】
次に木目模様を形成する。図５に示す木目塗装台１５の上に前記クリア塗着層を密着形成したアクリル樹脂板３ａを静置する。該アクリル樹脂板の両側端部には同じ厚みのダミー板１６が密接して固定されアクリル樹脂板の移動を防止する。刷毛１７は図４に示した様に、ガイド棒１７ａが備えてあり、塗料を含ませる毛先１７ｂの先端部は毛の長さに長短を付ける様に剪定されている。前記ガイド棒１７ａはダミー板上に載置されるガイドバー１８に当接しながら摺動され刷毛の押圧力を一定にする。濃色塗料を含ませたガイド棒付き硬質の毛先を有する刷毛１７を使用し、別の練習板で塗装の条件出しを行った後、ガイドバー１８に沿って平行に移動させ直線的に木目の模様塗装を行う。ダミー板１６は塗装方向に対して長さ１００ｍｍ程度であり、これを通過させながら刷毛の押圧力を調整し続けてアクリル樹脂板の塗装を行う。最初の塗装が終了したら塗装幅に相当する長さだけガイドバーを平行移動させ再度同じ要領で木目塗層を行う。アクリル板全体の塗装が終了した後２０℃で４時間棚に入れて自然乾燥を行った。加温する場合は６０℃?５分の乾燥条件でも良い。前記濃色塗料はアクリルウレタンエナメルであり、主剤：硬化剤：シンナー＝９：１：３の割合で調整されている。
【００１９】
次に木目模様の間を着色する淡色塗着層を形成する。木目の色相に合致する淡色塗料を軟質刷毛に含ませ、ガイドバーにガイド棒付き刷毛１７をのせて押圧を一定にしながら真っ直ぐ塗装する。塗り重ね部分を大きくしたり小さくしたりして色の濃淡をつける。生布で部分的に拭き取る部分を作っても良い。塗り重ね具合、拭き取り具合、ガイド棒の高さを記録する。２０℃?４時間又は６０℃?５分乾燥させる。淡色塗着層の塗料はアクリルウレタンエナメルであり、主剤：硬化剤：シンナー＝９：１：９の割合で調整される。
【００２０】
淡色塗着層を乾燥後、意匠面の色調を整えるベース色塗着層を形成する。塗料はアクリルウレタンエナメル（トウペ製  商品名：リファイン２Ｋ）であり主剤：硬化剤：シンナー＝９：１：５の割合で調整され１２０ｇ／ｍ２の割合でスプレー塗装した。乾燥は棚に入れて２０℃で１２時間自然乾燥させた。これによりクリア塗着層５、濃色木目塗着層６、単色塗着層７及びベース色塗着層８は一体積層体となり工芸意匠性塗着層９が形成され、透明アクリル樹脂板３と一体になり透明アクリル樹脂板状体１０が完成する。
【００２１】
乾燥後反転してアクリル樹脂を通して工芸意匠の絵柄を確認し想定範囲外の塗装部位に対して再度刷毛の押圧、粘度を調整し希望する条件を把握する。練習板で全体像を作り各部位の塗装条件を把握しておき全ての条件が整った時に塗装作業をスタートさせる。この条件出しは全く同じ木目を作るためのものではなくイメージした木目調を大まかに再現し易くするためのものである。
【００２２】
前記アクリル樹脂板状体１０のベース色塗着層８と木質系板材２の間に接着剤を用いた接着層１１を介して接着する。木質系板材２の他方の面には裏面樹脂板４の片面に接着調整層１２が塗布形成され乾燥後接着層１３を介して前記木質系板材２と接着され木目調複合化粧板１が完成する。前記接着調整層は前記工芸意匠性塗着層と同等の物性を有する塗着層である。本実施例ではアクリルウレタンエナメル塗料を使用している。裏面樹脂板として厚さは２ｍｍの顔料を含んだ白色のＡＢＳ樹脂を用いた。アクリル樹脂板とほぼ等しい線膨張係数を有し温度変化による複合板の反りを防止している。
【００２３】
アクリル樹脂板状体を通して見える木目調柄は天然の木材の木目を忠実に再現したものとは異なるが、木目に模した柾目の木目調の意匠が得られた。上記で得られた工芸意匠性塗着層を一体に形成したアクリル樹脂板状体を用いた複合化粧板１を他のモノカラー仕上げ面材３１と隣り合せで見たところ、光沢・平滑性は同等で違和感のないシステムキッチンが得られた。
【実施例２】
【００２４】
図５に示す木目塗装台１５の上にクリア塗装されたアクリル樹脂板を静置し、練習板で条件出しされた色の濃い木目部分に相当する塗料を軟らかい刷毛又はスプレー塗装機で塗布し、すぐに図３に示したゴム版を取着した治具１９を矢視方向へ摺動させ塗料を掻き落とした。図３（ａ）図はゴム版治具１９の斜視図であり、一部に曲面Ｃを形成した版取着台１９ａと該曲面Ｃに取着した版板２０及び治具を操作するための持ち手１９ｂで構成される。版板２０を斜視図で（ｂ）図に示す。版板２１の材質はゴム又は樹脂製の板状体である。片面には略同心円状に溝２２を形成し凹凸状の版が形成されており曲面Ｃに接着して治具１９と成す。本実施例ではゴム製の版板を使用した。版板２０を塗装面に接触させ原則として矢視方向へ摺動させると塗料は溝２２に沿って版板の中央へ移動する。掻き取られた塗料は溝の中に滞留し掻き取られなかった塗料は塗装面へ戻される。矢視方向へ移動させながら持ち手１９ｂの塗装面に対する角度を変えると強く塗装面に接触する溝を形成する凸部は塗料を掻き取るが中央より外側よりの部分は塗装面に戻されるから塗料の戻された部分は楕円状の縞を描くことになり塗料が板目模様を形成する。実施例を図７（ｂ）図に写真で示す。ゴム版治具の持ち手を摺動方向へ傾けたり起こしたりして当て方を変化させ板目模様を自在に変化させることが出来る。木目の現れ方は目で見ながら調整する。木目模様が出来上がれば乾燥させ、次いで淡色塗料を全面に塗布して木目の間を着色し乾燥後ベース色を塗布して工芸意匠性塗着層を完成させる。
【実施例３】
【００２５】
ダーク系の木目調を得るために実施例１におけるアクリルウレタン系クリア塗料に代えて黒顔料、黄顔料、赤顔料が配合された着色材をアクリルウレタン系クリアに適宜配合したアクリルウレタン系クリアを使用しスプレー塗布することによりダーク系色調の木目を模したアクリル樹脂板状体を得た。
【実施例４】
【００２６】
透明アクリル樹脂板状体を通して見られる木目調絵柄に光輝性を付与させるため、図１（ａ）図に示したクリア塗着層５を形成するアクリルウレタンクリア塗料にマイカ粉を０．１％〜５％混合したクリアをスプレー塗布することにより光輝性クリア塗着層を有するアクリル樹脂板状体を得た。その後実施例１と同様の工程を経て複合化粧板を完成させた。この光輝感のある木目調アクリル樹脂板状体は天然の木材には無い意匠ではあるが、周囲のキッチン扉の意匠とマッチさせるために必要な場合がある。同様にアクリルウレタン系クリアにパール意匠を発現させる紛体を混入する事も出来る。
【産業上の利用可能性】
【００２７】
システムキッチンの扉材或いは引出しの面材、室内装飾用パネルとして少量使用する部位のパネルとして有効である。
【図面の簡単な説明】
【００２８】
【図１】（ａ）図は木目調複合化粧板の模式断面図であり、（ｂ）図は同複合化粧板の斜視図である。（実施例１）
【図２】システムキッチンの正面図である。（実施例１）
【図３】（ａ）図は版板を取着した塗装治具であり、（ｂ）図は版板の斜視図である。（実施例２）
【図４】ガイド棒付き刷毛の斜視図である。（実施例１）
【図５】塗装状態を説明する斜視図である。（実施例１）
【図６】窯業系押出材の一例を示す斜視図である。
【図７】（ａ）図は本発明になる柾目調写真であり（実施例１）、（ｂ）図は板目調写真である。（実施例２）。
【符号の説明】
【００２９】
１  木目調複合化粧板
２  木質系板材
３  アクリル樹脂板
４  裏面樹脂板
５  クリア塗着層
６  濃色木目塗着層
７  淡色塗着層
８  ベース色塗着層
９  工芸意匠性塗着層
１０  アクリル樹脂板状体
１１  接着層
１２  接着調整層
１３  接着層  
１５  木目塗装台
１６  ダミー板
１７  ガイド棒付き刷毛
１８  ガイドバー
１９  塗装治具
２０  版板
３０  システムキッチン
４０  窯業系押出材
４１  木目調の模様
【図１】
2009292124.tif 000003
【図２】
2009292124.tif 000004
【図３】
2009292124.tif 000005
【図４】
2009292124.tif 000006
【図５】
2009292124.tif 000007
【図６】
2009292124.tif 000008
【図７】
2009292124.tif 000009